(57)【要約】【課題】発泡樹脂成形体の成形方法であって、発泡樹脂材料の射出時における発泡反応を抑えることでシルバーストリーク等の外観不良を防止でき、かつ発泡ムラをなくし発泡樹脂成形体の成形性能を高める。【解決手段】キャビティ型３０を下死点まで降下させた型締め時、高圧ガスタンク６１から製品キャビティＣ内に高圧ガスを注入して、発泡樹脂材料Ｍの射出時における樹脂圧と型内圧とをほぼ均等に制御する。そして、樹脂圧によりキャビティ型３０を上方に持ち上げるとともに、外周から高圧ガスを型外に排出することで発泡樹脂材料Ｍを製品キャビティＣ内に充填し、発泡反応を生じさせることなく一次加圧を行ない、その後、キャビティ型３０を強制的に上昇させて発泡スペースＳを確保することで発泡ムラのない発泡反応を行なわせて、厚みバラツキのない発泡樹脂成形体を成形する。【選択図】　図３
2004009650.tif 000002
【特許請求の範囲】
【請求項１】
第一型（３０）と、第二型（４０）との間に画成される製品キャビティ（Ｃ）内に発泡樹脂材料（Ｍ）を射出充填することにより、所要形状に成形される発泡樹脂成形体の成形方法において、
第一型（３０）をシリンダ（３１）により所定位置まで移動させるとともに、第一型（３０）、第二型（４０）のいずれか一方側に内装された高圧ガスタンク（６１）から製品キャビティ（Ｃ）内に高圧ガスを注入して、発泡樹脂材料（Ｍ）の射出前状態の製品キャビティ（Ｃ）の内圧を樹脂圧とほぼ同等の圧空状態に維持する高圧ガスの注入工程と、
圧空状態の製品キャビティ（Ｃ）内に発泡樹脂材料（Ｍ）を射出充填し、このときの樹脂圧で第一型（３０）を型開方向に移動させるとともに、製品キャビティ（Ｃ）内の高圧ガスを型外に排出する発泡樹脂材料の射出工程と、
発泡樹脂材料（Ｍ）の樹脂圧と製品キャビティ（Ｃ）内の内圧のバランスにより、第一型（３０）の型開方向への移動が停止した状態で一次加圧を施す発泡樹脂材料の一次加圧工程と、
一次加圧工程後、第一型（３０）を強制的に所定ストローク型開方向に移動させて、発泡スペース（Ｓ）を確保して発泡樹脂材料（Ｍ）を所望厚みに発泡成形する発泡樹脂材料の発泡成形工程と、
からなることを特徴とする発泡樹脂成形体の成形方法。
【請求項２】
第一型（３０）と第二型（４０）の双方のパーティング面における製品外周部に沿って、外周シール部材（３２，４４）が設けられており、製品キャビティ（Ｃ）内への高圧ガスの注入工程において、外周シール部材（３２，４４）間のシール性により製品キャビティ（Ｃ）の圧空状態が維持され、かつ発泡樹脂材料（Ｍ）を製品キャビティ（Ｃ）内に射出充填する発泡樹脂材料（Ｍ）の射出工程において、樹脂圧による第一型（３０）の型開方向への移動に伴ない、この外周シール部材（３２，４４）間から高圧ガスが型外に排出されることを特徴とする請求項１に記載の発泡樹脂成形体の成形方法。
【請求項３】
第二型（４０）に設けられている入れ子、あるいはエジェクタピンにより、発泡樹脂材料（Ｍ）の射出工程において、製品キャビティ（Ｃ）内の高圧ガスが入れ子、またはエジェクタピン周りから型外に排出されることを特徴とする請求項２に記載の発泡樹脂成形体の成形方法。
【発明の詳細な説明】
【０００１】
【発明の属する技術分野】
この発明は、モールドプレス成形工法、射出成形工法を利用した発泡樹脂成形体の成形方法に係り、特に、製品キャビティ内に発泡樹脂材料を射出充填する際、製品キャビティの内圧を樹脂圧とほぼ同程度に調整することで発泡樹脂材料の発泡反応を抑え、シルバーストリーク等の外観不良をなくすことにより、外観性能に優れた発泡樹脂成形体を成形できる発泡樹脂成形体の成形方法に関する。
【０００２】
【従来の技術】
図１０は、射出成形工法を利用した発泡樹脂成形体の成形方法における従来例を示す。この方法に用いる射出成形金型１は、固定側金型２、可動側金型３、及び固定側金型２と連接する射出成形機４とから構成され、可動側金型３は、プレスラム３ａに接続し、固定側金型２に対して進退動作を行なう。
【０００３】
そして、図１０（ａ）に示すように、プレスラム３ａの駆動により、可動側金型３が固定側金型２に近接して、固定側金型２と可動側金型３が型締めされる。そして、この型締めにより、初期スペースのキャビティＣ１が形成され、射出成形機４から発泡樹脂材料Ｍが固定側金型２に設けたスプル、ランナ（共に図示せず）等の通路を通じて初期スペースのキャビティＣ１内に射出される。
【０００４】
次いで、図１０（ｂ）に示すように、可動側金型３がプレスラム３ａの動作により固定側金型２に対して後退して、最終製品形状となる製品キャビティＣ２を形成し、同時に発泡樹脂材料Ｍが発泡反応を行ない、図１０（ｃ）に示すように、製品キャビティＣ２の形状に対応して、発泡樹脂成形体Ｐが成形される。
【０００５】
【発明が解決しようとする課題】
このように、従来の発泡樹脂成形体Ｐは、射出工程、発泡工程を経て成形されるものの、図１０（ａ）に示す射出工程において、射出直後から発泡反応が開始されるため、製品表面にシルバーストリーク等の外観不良が生じ易く、発泡樹脂成形体Ｐの製品歩留まりを低下させる大きな要因となっている。
【０００６】
この発明は、このような事情に鑑みてなされたもので、車両用アームレストや内装部品のコアとして最適な発泡樹脂成形体を成形する発泡樹脂成形体の成形方法であって、発泡樹脂材料の成形型内への射出工程で発泡反応が行なわれず、製品表面にシルバーストリーク等の外観不良が発生するのを確実に抑えることができ、製品歩留まりを向上させることができる発泡樹脂成形体の成形方法を提供することを目的とする。
【０００７】
【課題を解決するための手段】
上記目的を達成するために、この出願の請求項１に記載の発明は、第一型と、第二型との間に画成される製品キャビティ内に発泡樹脂材料を射出充填することにより、所要形状に成形される発泡樹脂成形体の成形方法において、第一型をシリンダにより所定位置まで移動させるとともに、第一型、第二型のいずれか一方側に内装された高圧ガスタンクから製品キャビティ内に高圧ガスを注入して、発泡樹脂材料の射出前状態の製品キャビティの内圧を樹脂圧とほぼ同等の圧空状態に維持する高圧ガスの注入工程と、圧空状態の製品キャビティ内に発泡樹脂材料を射出充填し、このときの樹脂圧で第一型を型開方向に移動させるとともに、製品キャビティ内の高圧ガスを型外に排出する発泡樹脂材料の射出工程と、発泡樹脂材料の樹脂圧と製品キャビティの内圧のバランスにより、第一型の型開方向への移動が停止した状態で一次加圧を施す発泡樹脂材料の一次加圧工程と、一次加圧工程後、第一型を強制的に所定ストローク型開方向に移動させて、発泡スペースを確保して発泡樹脂材料を所望厚みに発泡成形する発泡樹脂材料の発泡成形工程と、からなることを特徴とする。
【０００８】
ここで、第一型は、シリンダの駆動により、型締位置と型開位置との間で所定ストローク移動するとともに、第二型は連接する射出成形機から発泡樹脂材料を製品キャビティ内に供給するために、マニホールド、ゲート等の樹脂通路が設けられている。
【０００９】
例えば、モールドプレス成形工法では、第一型は、シリンダ駆動されるキャビティ型であり、また、第二型は、射出成形機に接続されるコア型を指す。一方、射出成形工法では、第一型は、シリンダ駆動されるコア型であり、第二型は、射出成形機に接続されるキャビティ型を指す。
【００１０】
また、高圧ガスタンクは、製品キャビティ内に高圧ガスをタイミングよく供給できるように、制御バルブを備えており、制御バルブの開放動作により、高圧ガスタンクから高圧ガス注入口を通して製品キャビティ内に高圧ガスが注入される。この高圧ガスタンクに高圧ガスを供給するための高圧ガス供給管、及び高圧ガス発生器が型外に設けられている。尚、高圧ガスタンクは、キャビティ型、あるいはコア型のいずれか一方側に設けることができる。
【００１１】
更に、発泡樹脂材料の製品キャビティ内への射出時には、発泡樹脂材料の樹脂圧と型内圧力をほぼ同程度、約８０ｋｇ／ｃｍ２に設定することが望ましい。そして、発泡樹脂材料の樹脂圧により、第一型が型開方向に移動するとともに、製品外周及び入れ子、あるいはエジェクタピン周りに設定された高圧ガス逃げ通路を通して高圧ガスが外部に排出されることにより、製品キャビティの内圧が適正に調整される。
【００１２】
発泡樹脂材料としては、ポリプロピレン（以下、ＰＰという）樹脂に重炭酸ナトリウムを混入したものが使用できる。
【００１３】
そして、請求項１に記載の発明によれば、発泡性樹脂を製品キャビティ内に射出充填する前にキャビティ内は高圧ガスタンクから高圧ガスが注入された圧空状態である。従って、製品キャビティ内に発泡樹脂材料を射出充填する際、樹脂射出時には樹脂圧と型内圧はほぼ均等である。そして、第一型が樹脂圧により型開方向に移動するとともに、キャビティ外周から高圧ガスが型外に排出されるため、型内圧が低下し、樹脂がキャビティ内に拡がる。このように、発泡樹脂材料の射出時には、樹脂圧と型内圧とがほぼ等しいため、発泡反応が行なわれることがなく、シルバーストリーク等の成形不良を回避できる。
【００１４】
この出願の請求項２に記載の発明は、第一型と第二型の双方のパーティング面における製品外周部に沿って、外周シール部材が設けられており、製品キャビティ内への高圧ガスの注入工程において、外周シール部材間のシール性により製品キャビティの圧空状態が維持され、かつ発泡樹脂材料を製品キャビティ内に射出充填する発泡樹脂材料の射出工程において、樹脂圧による第一型の型開方向への移動に伴ない、この外周シール部材間から高圧ガスが型外に排出されることを特徴とする。
【００１５】
ここで、第一型及び第二型のパーティング面の製品キャビティ外周に設けられる外周シール部材としては、発泡ウレタン、シリコーンゴム等が使用できる。
【００１６】
この出願の請求項３に記載の発明は、第二型に設けられている入れ子、あるいはエジェクタピンにより、発泡樹脂材料の射出工程において、製品キャビティ内の高圧ガスが入れ子、またはエジェクタピン周りから型外に排出されることを特徴とする。
【００１７】
そして、請求項２，３記載の発明によれば、高圧ガスを製品キャビティ内に注入して、型内圧を精度良く維持し、しかも、発泡樹脂材料を製品キャビティ内に射出充填する際は、高圧ガスを型外に逃がす作用をする外周シール部材が第一型及び第二型の製品外周部に設けられているため、これら簡易シール構造により、型費コストを低減化でき、一般金型への対応が可能となる。
【００１８】
【発明の実施の形態】
以下、本発明に係る発泡樹脂成形体の成形方法の好適な実施形態について、添付図面を参照しながら詳細に説明する。
【００１９】
図１，図２は本発明方法を適用して成形した発泡樹脂成形体を一部に採用した自動車用ドアトリムの正面図並びに断面図、図３は本発明に係る発泡樹脂成形体の成形方法に使用する成形装置の概略構成を示す側面図、図４は同成形装置の成形工程における成形金型のタイムチャート図、図５乃至図９は発泡樹脂成形体の成形方法における各工程を示す説明図である。
【００２０】
図１，図２に示す自動車用ドアトリム１０は、上下に２分割されたドアトリムアッパー１１と、ドアトリムロア１２との上下２分割体から構成されている。上記ドアトリムアッパー１１は、樹脂製基材１３の表面の一部に中接シート１４が貼付され、ドアトリムロア１２には、ドアポケット用開口１５、フロント側にスピーカグリル１６が設けられている。
【００２１】
ドアトリムアッパー１１の樹脂製基材１３は、ＰＰ樹脂のモールドプレス成形体、あるいは射出成形体からなり、樹脂製基材１３の成形時にクロス、不織布等の中接シート１４が一体化されている。
【００２２】
また、ドアトリムロア１２は、ＰＰ樹脂に発泡剤（重炭酸ナトリウム）を混入した発泡樹脂材料をモールドプレス成形、射出成形により所要形状に成形されている。
【００２３】
ところで、本発明は、発泡樹脂成形体の成形方法に係り、ドアトリム１０におけるドアトリムロア１２のような発泡樹脂成形体の成形に好適であり、ドアトリムロア１２を発泡成形する際、外観品質性能を高めることができる。
【００２４】
上記ドアトリムロア１２の成形に使用する成形装置２０の構成について、図３を基に説明する。この図３に示す成形装置２０は、射出成形工法を利用したものであるが、モールドプレス成形工法に準用することもできる。
【００２５】
成形装置２０は、相互に型締め、型開き可能なキャビティ型３０並びにコア型４０と、コア型４０に連接され、発泡樹脂材料を供給する射出成形機５０と、キャビティ内を圧空状態に維持して発泡樹脂成形体の外観性能を良好に維持できる高圧ガス供給機構６０とから大略構成されている。
【００２６】
更に詳しくは、キャビティ型３０は、昇降シリンダ３１の駆動により、所定ストローク上下動作することができ、後述するが、図４に示すタイムチャート図から明らかなように、下死点まで降下した後、樹脂圧により上方に押し上げられ、一旦停止して一次加圧を行なった後、再度上昇して発泡スペースを確保し、発泡反応完了時、型開きされるという一連の動作を行なう。
【００２７】
また、このキャビティ型３０のコア型４０に対するパーティング面におけるキャビティ外周に沿って発泡ウレタン、シリコーンゴム等の外周シール部材３２が接着止め、あるいは機械止めされている。尚、本実施形態では、発泡ウレタンが使用されている。
【００２８】
一方、コア型４０は、連接する射出成形機５０から発泡樹脂材料を製品キャビティＣ内に供給できるように、マニホールド４１、ゲート４２が設けられており、高圧ガスを型外に排出する入れ子構造の高圧ガス逃げ通路４３が設けられている。
【００２９】
そして、キャビティ型３０と同様にキャビティ型３０に対するパーティング面におけるキャビティ外周に沿って外周シール部材４４が接着、あるいは機械止めされており、この外周シール部材４４の材質は、キャビティ型３０の外周シール部材３２と同様、発泡ウレタンを使用する。
【００３０】
次いで、高圧ガス供給機構６０の構成としては、本実施形態ではキャビティ型３０に高圧ガスタンク６１が内装され、この高圧ガスタンク６１から高圧ガスを製品キャビティＣ内に必要に応じて供給できるように高圧ガス注入口６２が設けられており、制御バルブ６３により高圧ガスの供給及び停止のタイミングが制御される。
【００３１】
更に、この高圧ガスタンク６１に高圧ガスを供給するために、高圧ガス供給管６４が高圧ガス発生器６５に接続しており、高圧ガス供給管６４には開閉バルブ６６が設けられている。
【００３２】
そして、この高圧ガス供給機構６０においては、図４に示すタイムチャート図から明らかなように、キャビティ型３０が下死点まで到達するまで高圧ガスが製品キャビティＣ内に注入され、発泡樹脂材料Ｍの射出を開始したときには高圧ガスのキャビティＣ内への注入は停止するように制御される。
【００３３】
次いで、図４のタイムチャート図及び図５乃至図９に示す工程図を基にプレス上型であるキャビティ型３０と高圧ガス供給機構６０の動作タイミングについて説明する。
【００３４】
すなわち、図５に示すように、成形開始時、昇降シリンダ３１の駆動によりキャビティ型３０が下降を始めるが、その際、高圧ガス供給機構６０が作動している。すなわち、高圧ガスタンク６１と製品キャビティＣとを連通させる高圧ガス注入口６２は、制御バルブ６３が開放状態に制御されることで、高圧ガスタンク６１から高圧ガス注入口６２を経て製品キャビティＣ内に高圧ガスが注入される。
【００３５】
従って、製品キャビティＣ内の型内圧力は、キャビティ型３０が下死点に到達するまで急激に上昇することになる。例えば、本実施形態では、８０ｋｇ／ｃｍ２程度まで上昇している。
【００３６】
そして、キャビティ型３０が下死点まで到達したとき、高圧ガス供給機構６０における制御バルブ６３が閉鎖され、高圧ガスの製品キャビティＣ内への供給は停止し、同時に射出成形機５０からマニホールド４１、ゲート４２を通じて製品キャビティＣ内に発泡樹脂材料Ｍが射出充填される。
【００３７】
図６は、キャビティ型３０が下死点に到達した状態を示しており、この状態においてはキャビティ型３０及びコア型４０のパーティング面におけるキャビティ外周に設けられている外周シール部材３２、４４が圧縮状態で当接しており、外周シール部材３２，４４を通じて製品キャビティＣ内の高圧ガスが外部に排出されることがなく、良好なシール機能が達成されている。
【００３８】
次に、図６に示すキャビティ型３０の下死点状態から、発泡樹脂材料Ｍが製品キャビティＣ内に射出充填されれば、図７に示すように、高圧ガス供給機構６０により製品キャビティＣ内に予め注入されている高圧ガスのガス圧は、上述した通り、発泡樹脂材料Ｍの射出充填当初８０ｋｇ／ｃｍ２であり、また、発泡樹脂材料Ｍの樹脂圧が８０ｋｇ／ｃｍ２であるとともに、キャビティ型３０のプレス加圧が低圧であるため、高圧ガスのガス圧と発泡樹脂材料Ｍの樹脂圧により、キャビティ型３０が上方に押し上げられ、キャビティの内圧が適正に調整される。
【００３９】
そして、図８に示すように、この状態で一次加圧が行なわれ、この一次加圧の際には、発泡反応が行なわれないため、製品表面にシルバーストリーク等の外観不良が生じることがない。
【００４０】
このように、キャビティ型３０が上昇して、製品キャビティＣのスペースが広くなるとともに、高圧ガスは外周シール部材３２、４４を通じて一部が型外に排出されることで、キャビティの内圧が低下し、発泡樹脂材料Ｍが製品キャビティＣ内にゆきわたり易くなる。
【００４１】
このとき、高圧ガス外部逃げ通路４３を通じて高圧ガスを外部に逃がすようにしても良く、この高圧ガス外部逃げ通路４３は、図示はしないがエジェクタピンを利用することもできる。
【００４２】
そして、一次加圧工程が完了すれば、図４のタイムチャート図、及び図９に示すように、キャビティ型３０が所定ストローク上昇し、これに伴ない製品キャビティＣに新たな発泡スペースＳが確保されて一次加圧成形された発泡樹脂体Ｍ１内部の発泡反応が行なわれ、図９に示す最終的な製品板厚に対応する発泡成形が行なわれる。
【００４３】
このように、本発明に係る発泡樹脂成形体の成形方法によれば、発泡樹脂材料Ｍを製品キャビティＣに射出する際には、高圧ガスタンク６１から高圧ガスが製品キャビティＣ内に予め注入され、型内圧力が上昇しているため、発泡樹脂材料Ｍの発泡反応が有効に抑えられる。
【００４４】
更に、発泡樹脂材料Ｍを製品キャビティＣ内に射出を行なう際、製品キャビティＣ内の内圧は発泡樹脂材料Ｍの樹脂圧とほぼ同等であるとともに、射出を継続するに連れてキャビティ型３０が上昇するとともに、外周シール部材３２、４４等を通じて高圧ガスが外部に排出されることで、発泡反応を誘起させることなく、円滑に一次加圧成形が行なえ、その後、キャビティ型３０を強制的に上昇させて発泡スペースＳを確保した状態で発泡樹脂体Ｍ１の発泡反応を行なわせれば、シルバーストリーク等の外観不良が生じることがなく、かつ発泡ムラのない均一な発泡反応を誘起させることができるため、成形精度に優れた発泡樹脂成形体を成形でき、製品歩留まりが大幅に向上するという有利さがある。
【００４５】
そして、本発明方法に使用する成形装置２０については、キャビティ型３０とコア型４０に画成される製品キャビティＣの型内圧力を調整する機構として、キャビティ型３０及びコア型４０のパーティング面における製品キャビティ外周に沿って発泡ウレタン、シリコーンゴム等の外周シール部材３２、４４を用いた簡易シール構造を採用したため、金型構造が廉価でコストアップを招来することなく実施できるという利点がある。
【００４６】
また、高圧ガスは、乾燥エア、不活性ガス等が使用でき、高圧ガスタンク６１は、キャビティ型３０に替えて、コア型４０に内装することもできる。
【００４７】
【発明の効果】
以上説明した通り、本発明に係る発泡樹脂成形体の成形方法は、第一型及び第二型のいずれかに設けた高圧ガスタンクから製品キャビティ内に高圧ガスを注入して、発泡樹脂材料を製品キャビティ内に射出充填する前に製品キャビティの内圧を上昇させ、発泡樹脂材料の樹脂圧とほぼ同程度になるように制御する。そして、樹脂圧により第一型を型開方向に移動させ、かつ外周から高圧ガスを型外に排出させることでキャビティの内圧を制御して一次加圧を行ない、その後、第一型を強制的に移動させて発泡スペースを確保して発泡成形を行なうという発泡成形工程を採用したから、シルバーストリーク等の外観不良が生じることがなく、製品外観を良好に維持できるとともに、射出充填後の発泡成形工程においてもキャビティの内圧を常に一定に維持することができることから、発泡ムラのない発泡反応が期待でき、厚みバラツキのない成形性能に優れた発泡樹脂成形体を成形できるという効果を有する。
【図面の簡単な説明】
【図１】本発明方法で成形する発泡樹脂成形体を一部適用した自動車用ドアトリムを示す正面図である。
【図２】図１に示す自動車用ドアトリムの構成を示す断面図である。
【図３】本発明に係る発泡樹脂成形体の成形方法に使用する成形装置の概略構成を示す説明図ある。
【図４】本発明に係る発泡樹脂成形体の成形方法におけるキャビティ型のプレスストローク、製品キャビティの内圧の変化、並びに高圧ガス発生機構の動作をそれぞれ示すタイムチャート図である。
【図５】本発明に係る発泡樹脂成形体の成形方法における高圧ガスのキャビティ内への注入工程を示す説明図である。
【図６】本発明に係る発泡樹脂成形体の成形方法におけるキャビティ型の下降状態を示す説明図である。
【図７】本発明に係る発泡樹脂成形体の成形方法における発泡樹脂材料の射出工程での製品キャビティ内を示す説明図である。
【図８】本発明に係る発泡樹脂成形体の成形方法における一次加圧時の状態を示す説明図である。
【図９】本発明に係る発泡樹脂成形体の成形方法における発泡成形工程を示す説明図である。
【図１０】従来の発泡樹脂成形体の成形方法を示す説明図である。
【符号の説明】
１０　自動車用ドアトリム
１１　ドアトリムアッパー
１２　ドアトリムロア
２０　成形装置
３０　キャビティ型
３１　昇降シリンダ
３２　外周シール部材
４０　コア型
４１　マニホールド
４２　ゲート
４３　高圧ガス逃げ通路
４４　外周シール部材
５０　射出成形機
６０　高圧ガス供給機構
６１　高圧ガスタンク
６２　高圧ガス注入口
６３　制御バルブ
６４　高圧ガス供給管
６５　高圧ガス発生器
６６　開閉バルブ
Ｃ　製品キャビティ
Ｍ　発泡樹脂材料
【図１】
2004009650.tif 000003
【図２】
2004009650.tif 000004
【図３】
2004009650.tif 000005
【図４】
2004009650.tif 000006
【図５】
2004009650.tif 000007
【図６】
2004009650.tif 000008
【図７】
2004009650.tif 000009
【図８】
2004009650.tif 000010
【図９】
2004009650.tif 000011
【図１０】
2004009650.tif 000012